(57)【要約】  この亜鉛系電気めっき鋼板は、鋼板と、鋼板の少なくとも一方の表面に位置し、表面に所定の方向に延伸するヘアラインを有する亜鉛系電気めっき層と、を備える。亜鉛系電気めっき層は、３次元平均表面粗さＳａ（１μｍ）ｈが２００ｎｍ超２０００ｎｍ以下である微視的粗部と、３次元平均表面粗さＳａ（１μｍ）ｓが５ｎｍ超２００ｎｍ以下である微視的平滑部と、を有する。亜鉛系電気めっき層において、所定の方向に沿って３次元平均表面粗さＳａ（５０μｍ）を連続して測定して、隣り合う２つの領域により形成される隣接領域で前記Ｓａ（５０μｍ）の比率であるＲ５０を算出し、前記Ｒ５０が０．６６７未満又は１．５００以上の隣接領域を隣接領域Ａとしたときに、隣接領域Ａの個数割合が３０％以上である。
2019194229.tif 000002
【特許請求の範囲】
【請求項１】
鋼板と；
前記鋼板の少なくとも一方の表面に位置し、表面に所定の方向に延伸するヘアラインを有する亜鉛系電気めっき層と；
を備え、
前記亜鉛系電気めっき層は、
下記（Ａ）で定義される３次元平均表面粗さＳａ（１μｍ）ｈが２００ｎｍ超２０００ｎｍ以下である微視的粗部と；
下記（Ｂ）で定義される３次元平均表面粗さＳａ（１μｍ）ｓが５ｎｍ超２００ｎｍ以下である微視的平滑部と；
を有し、
前記亜鉛系電気めっき層において、前記ヘアラインが延伸しているヘアライン方向、及び、前記ヘアライン方向に対して直交するヘアライン直交方向のそれぞれに沿って、５０μｍ×５０μｍの領域の３次元平均表面粗さＳａ（５０μｍ）を連続して測定して、隣り合う２つの前記領域により形成される隣接領域で前記Ｓａ（５０μｍ）の比率であるＲ５０を算出し、前記Ｒ５０が０．６６７未満又は１．５００以上の前記隣接領域を隣接領域Ａとしたときに、前記ヘアライン方向及び前記ヘアライン直交方向のいずれにおいても、前記隣接領域Ａの個数割合が３０％以上である
ことを特徴とする、亜鉛系電気めっき鋼板。
（Ａ）Ｓａ（１μｍ）ｈとは、前記ヘアライン方向に１０００μｍの長さの粗さプロファイルを測定し、前記粗さプロファイルにおける凸部頂点の中で最も高い位置にある１０点の前記凸部頂点について、それぞれの前記凸部頂点を中心に１μｍ×１μｍの領域の３次元平均表面粗さＳａ（１μｍ）を測定し、測定された前記３次元平均表面粗さＳａ（１μｍ）のうちの最小値を表す。
（Ｂ）Ｓａ（１μｍ）ｓとは、前記ヘアライン方向に１０００μｍの長さの粗さプロファイルを測定し、前記粗さプロファイルにおける凹部頂点の中で最も低い位置にある１０点の前記凹部頂点について、それぞれの前記凹部頂点を中心に１μｍ×１μｍの領域の３次元平均表面粗さＳａ（１μｍ）を測定し、測定された前記３次元平均表面粗さＳａ（１μｍ）のうちの最大値を表す。
【請求項２】
前記亜鉛系電気めっき層の上層として、透光性を有し、かつ、厚みが１０μｍ以下である有機樹脂被覆層を更に備える
ことを特徴とする、請求項１に記載の亜鉛系電気めっき鋼板。
【請求項３】
前記有機樹脂被覆層が、着色剤を含有し、
前記有機樹脂被覆層のＬ＊ａ＊ｂ＊表色系による色調を、ＣＩＥ標準光源Ｄ６５を用いた色差計を用いて正反射光除去方式で測定したときに、彩度を示す（ａ＊２＋ｂ＊２）０．５の値が１０以下である
ことを特徴とする、請求項２に記載の亜鉛系電気めっき鋼板。
【請求項４】
前記有機樹脂被覆層が存在する状態において、前記ヘアライン直交方向に沿って測定した表面粗さＲａ（ＣＣ）と、前記有機樹脂被覆層を剥離した後における、前記ヘアライン直交方向に沿って測定した前記亜鉛系電気めっき層の表面粗さＲａ（ＭＣ）と、が、以下の式（１）で表される関係を満足する
ことを特徴とする、請求項２又は３に記載の亜鉛系電気めっき鋼板。
Ｒａ（ＣＣ）＜Ｒａ（ＭＣ）＜５×Ｒａ（ＣＣ）  ・・・式（１）
【請求項５】
前記亜鉛系電気めっき層の地鉄露出率が、５％未満である
ことを特徴とする、請求項１〜４の何れか１項に記載の亜鉛系電気めっき鋼板。
【請求項６】
前記亜鉛系電気めっき層の付着量が、１０ｇ／ｍ２〜６０ｇ／ｍ２である
ことを特徴とする、請求項１〜５の何れか１項に記載の亜鉛系電気めっき鋼板。
【請求項７】
前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、１．０μｍ以上１．７μｍ以下である
ことを特徴とする、請求項１〜６の何れか１項に記載の亜鉛系電気めっき鋼板。
【請求項８】
前記亜鉛系電気めっき層が、Ｆｅ、Ｎｉ、及び、Ｃｏからなる群より選択される何れか１以上の元素を、合計で５質量％〜２０質量％含有する
ことを特徴とする、請求項１〜７の何れか１項に記載の亜鉛系電気めっき鋼板。
【請求項９】
前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、前記亜鉛系電気めっき層の厚みの６０％以下である
ことを特徴とする、請求項１〜８の何れか１項に記載の亜鉛系電気めっき鋼板。
【発明の詳細な説明】
【技術分野】
【０００１】
本発明は、亜鉛系電気めっき鋼板に関する。
本願は、２０１８年４月３日に、日本に出願された特願２０１８−０７１９４４号に基づき優先権を主張し、その内容をここに援用する。
【背景技術】
【０００２】
電気機器、建材、及び、自動車をはじめとして、人々の目に触れる物品は、一般的に意匠性が求められる。意匠性を高める方法としては、物品の表面に対して塗装を施したりフィルムを張り付けたりする方法が一般的であるが、近年、自然志向の欧米を中心に、金属の質感を活かした材料の適用が増加している。金属の質感を活かすという観点からすると、塗装や樹脂被覆は金属の質感を損なうため、物品の素材として、無塗装のままでも耐食性に優れるステンレス鋼材やアルミ材が用いられている。また、ステンレス鋼材やアルミ材の意匠性を向上させるために、バイブレーションと呼ばれる円弧状の細かい凹凸を付与したり、エンボス加工などが施されたりするが、ヘアラインと呼ばれる細かい線状の凹凸を付与した外観が、特に好まれて多用されている。【０００３】
ヘアライン仕上げ（ＨＬ仕上げ）は、ステンレス鋼材の表面仕上げの一つとして、ＪＩＳ  Ｇ４３０５：２０１２において、「適当な粒度の研磨材で連続した磨き目が付くように研磨して仕上げたもの」と定義されている。【０００４】
しかしながら、ステンレス鋼材やアルミ材は高価であるため、これらステンレス鋼材やアルミ材に替わる安価な材料が望まれている。このような代替材料の一つとして、ステンレス鋼材やアルミ材と同様な高意匠性及び適度な耐食性を備え、かつ、電気機器や建材等に使用するのに適した、ヘアライン外観を有する、金属の質感（金属光沢感、メタリック感。以下、「メタリック感」と呼称する）に優れた鋼材がある。【０００５】
鋼材に適度な耐食性を付与する技術として、鋼材に対して犠牲防食性に優れる亜鉛めっき、又は、亜鉛合金めっきを付与する技術が広く用いられている。このような亜鉛めっき又は亜鉛合金めっき（以下、亜鉛めっきと亜鉛合金めっきとを総称して、「亜鉛系めっき」と呼称する場合がある）にヘアライン意匠を付与した鋼材に関する技術として、例えば、ヘアラインに直角方向の表面粗さＲａ（算術平均粗さ）が０．１〜１．０μｍであるめっき層の表面に対し、透光性を有する接着剤層と透光性を有するフィルム層めっき層とを形成する技術（以下の特許文献１を参照。）や、Ｚｎ−Ａｌ−Ｍｇ系溶融めっき層の表層に形成されたヘアライン方向及びヘアラインと直交方向の粗さパラメータ（Ｒａ及びＰＰＩ）を特定の範囲とし、かつ、Ｚｎ−Ａｌ−Ｍｇ系溶融めっき層の表面に透明樹脂皮膜層を形成する技術（以下の特許文献２を参照。）や、Ｚｎ及びＺｎ系合金めっきに圧延でテクスチャを転写した鋼板に対し、表面粗度が一定範囲内となるような樹脂を被覆する技術（以下の特許文献３を参照。）が提案されている。
【先行技術文献】
【特許文献】
【０００６】
【特許文献１】日本国登録実用新案第３１９２９５９号公報
【特許文献２】日本国特開２００６−１２４８２４号公報
【特許文献３】日本国特表２０１３−５３６９０１号公報
【特許文献４】国際公開第２０１５／１２５８８７号
【発明の概要】
【発明が解決しようとする課題】
【０００７】
しかしながら、上記特許文献１〜特許文献３で提案されているようなヘアライン意匠が付与された鋼板に有機樹脂を被覆する技術では、ヘアライン意匠を実現でき、かつ、一定の耐食性を発現することはできるものの、その樹脂被覆に起因してメタリック感が喪われてしまうという問題があった。【０００８】
ここで、ヘアラインを形成する方法としては、ヘアラインを形成したいめっき鋼板を所定の粗度を有する圧延ロール等により圧延する鋼板圧延法と、ヘアラインを形成したいめっき鋼板の表面を研削するめっき研削法と、がある。上記のようなメタリック感の喪失は、特に、上記の鋼板圧延法によりヘアラインを形成しためっき鋼板に顕著であった。メタリック感の喪失が顕著である理由は定かではないが、ヘアラインを鋼板圧延法により作製しためっき鋼板では、めっき層の最表面に存在するめっきの結晶粒子によって、入射してきた光がめっき層表面全体で乱反射するためであると考えられる。そのため、ヘアラインを形成しためっき鋼板の表面に対して、以下で述べるような樹脂被覆を行うことを想定した場合、鋼板圧延法によるヘアラインの形成は、適切ではないとも考えられる。【０００９】
光沢感を向上させるための方法として、電気めっき液中に所定の有機物添加剤を添加して、めっき結晶粒を微細化する方法が知られている（例えば、上記特許文献４を参照。）。しかしながら、めっきの結晶粒子を微細化すると、めっき上層を樹脂被覆した際に、樹脂皮膜との加工密着性が低下するという問題があった。また、上記特許文献４に記載の方法では、平滑なめっきを得るために有機物添加剤を用いる必要があり、めっき液のドラッグアウト（廃液）処理費用が増大するという問題があった。【００１０】
なお、ステンレス鋼材は、その表面に存在する酸化膜によってステンレス鋼材そのものの耐食性が良いために、耐食性向上のための塗装は不要である。すなわち、金属素地そのものを表面に使用できることから、樹脂被覆によるメタリック感の喪失という課題がそもそも存在しない。一方、ステンレス鋼材に対して樹脂被覆を施す場合には、着色や別の質感を付与することが目的である。そのため、ステンレス鋼材においては、本発明者らが知見したようなメタリック感の喪失は、問題とはならなかった。かかる事情は、アルミ材についても同様である。【００１１】
また、用途によっては、落ち着いた質感として、メタリック感を有しつつ光沢が抑制されたマットな外観が好まれることがある。上記のように、ヘアラインは、通常、研磨・研削ベルト等により表面を研磨・研削したり、圧延ロールを用いて圧延したりすることで形成されるが、研磨・研削（以下、「研磨等」という。）により粗度が低くなった箇所は、不可避的に高光沢となり、光沢の低いマットな外観を実現することは困難であった。【００１２】
更に、亜鉛系めっき鋼板では、耐食性と美観維持のために、樹脂被覆が施されることが多いが、ヘアラインの形成に伴い、亜鉛系めっき層と樹脂被膜との密着性が低下することがあった。【００１３】
そこで、本発明は、上記問題に鑑みてなされたものであり、本発明の目的とするところは、ヘアライン外観を有しながら光沢の上昇が抑制され、かつ、めっき上層に樹脂被膜が形成された際にメタリック感を維持しつつ高い被膜密着性を実現することが可能な、亜鉛系電気めっき鋼板を提供することにある。
【課題を解決するための手段】
【００１４】
本発明者らは、メタリック感を向上させるための方法について鋭意検討し、めっき層の最表面における乱反射を抑制することが出来れば、めっき層の表面を樹脂被覆した場合であっても、メタリック感を向上させることが可能であると考えた。本発明者らは、かかる着想のもと更なる検討を行った結果、乱反射を抑制するために、微視的範囲の表面粗さが所定の閾値以下である平滑部をめっき層表面に設けることで、乱反射を抑制可能であるとの知見を得るに至った。
また、本発明者らは、めっき層の表面において微視的範囲の表面粗さが所定の閾値超である粗部と平滑部との割合を適切に調整することで、メタリック感及び被膜密着性を両立させつつ、光沢の過度な上昇を抑制できるとの知見を得ることができた。なお、「微視的範囲の表面粗さ」については、後述する。【００１５】
本発明者らは、上記のような各種知見のもと、粗部及び平滑部の分布状態について鋭意検討を行い、亜鉛系電気めっき層の上層に有機樹脂被覆層が設けられた場合であってもメタリック感及び被膜密着性を両立させつつ、光沢の過度な上昇を抑制するための条件に想到し、本発明を完成した。
かかる知見に基づき完成された本発明の要旨は、以下のとおりである。【００１６】
（１）本発明の一態様に係る亜鉛系電気めっき鋼板では、鋼板と、前記鋼板の少なくとも一方の表面に位置し、表面に所定の方向に延伸するヘアラインを有する亜鉛系電気めっき層と、を備え、前記亜鉛系電気めっき層は、下記（Ａ）で定義される３次元平均表面粗さＳａ（１μｍ）ｈが２００ｎｍ超２０００ｎｍ以下である微視的粗部と、下記（Ｂ）で定義される３次元平均表面粗さＳａ（１μｍ）ｓが５ｎｍ超２００ｎｍ以下である微視的平滑部と、を有する。
前記亜鉛系電気めっき層において、前記ヘアラインが延伸しているヘアライン方向、及び、前記ヘアライン方向に対して直交するヘアライン直交方向のそれぞれに沿って、５０μｍ×５０μｍの領域の３次元平均表面粗さＳａ（５０μｍ）を連続して測定して、隣り合う２つの前記領域により形成される隣接領域で前記Ｓａ（５０μｍ）の比率であるＲ５０を算出し、前記Ｒ５０が０．６６７未満又は１．５００以上の前記隣接領域を隣接領域Ａとしたときに、前記ヘアライン方向及び前記ヘアライン直交方向のいずれにおいても、前記隣接領域Ａの個数割合が３０％以上である。
（Ａ）Ｓａ（１μｍ）ｈとは、前記ヘアライン方向に１０００μｍの長さの粗さプロファイルを測定し、前記粗さプロファイルにおける凸部頂点の中で最も高い位置にある１０点の前記凸部頂点について、それぞれの前記凸部頂点を中心に１μｍ×１μｍの領域の３次元平均表面粗さＳａ（１μｍ）を測定し、測定された前記３次元平均表面粗さＳａ（１μｍ）のうちの最小値を表す。
（Ｂ）Ｓａ（１μｍ）ｓとは、前記ヘアライン方向に１０００μｍの長さの粗さプロファイルを測定し、前記粗さプロファイルにおける凹部頂点の中で最も低い位置にある１０点の前記凹部頂点について、それぞれの前記凹部頂点を中心に１μｍ×１μｍの領域の３次元平均表面粗さＳａ（１μｍ）を測定し、測定された前記３次元平均表面粗さＳａ（１μｍ）のうちの最大値を表す。
（２）（１）に記載の亜鉛系電気めっき鋼板は、前記亜鉛系電気めっき層の上層として、透光性を有し、かつ、厚みが１０μｍ以下である有機樹脂被覆層を更に備えてもよい。
（３）（２）に記載の亜鉛系電気めっき鋼板では、前記有機樹脂被覆層が、着色剤を含有し、前記有機樹脂被覆層のＬ＊ａ＊ｂ＊表色系による色調を、ＣＩＥ標準光源Ｄ６５を用いた色差計を用いて正反射光除去方式で測定したときに、彩度を示す（ａ＊２＋ｂ＊２）０．５の値が１０以下であってもよい。
（４）（２）又は（３）に記載の亜鉛系電気めっき鋼板では、前記有機樹脂被覆層が存在する状態において、前記ヘアライン直交方向に沿って測定した表面粗さＲａ（ＣＣ）と、前記有機樹脂被覆層を剥離した後における、前記ヘアライン直交方向に沿って測定した前記亜鉛系電気めっき層の表面粗さＲａ（ＭＣ）と、が、以下の式（１）で表される関係を満足してもよい。
Ｒａ（ＣＣ）＜Ｒａ（ＭＣ）＜５×Ｒａ（ＣＣ）  ・・・式（１）
（５）（１）〜（４）の何れか一態様に記載の亜鉛系電気めっき鋼板では、前記亜鉛系電気めっき層の地鉄露出率が、５％未満であってもよい。
（６）（１）〜（５）の何れか一態様に記載の亜鉛系電気めっき鋼板では、前記亜鉛系電気めっき層の付着量が、１０ｇ／ｍ２〜６０ｇ／ｍ２であってもよい。
（７）（１）〜（６）の何れか一態様に記載の亜鉛系電気めっき鋼板では、前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、１．０μｍ以上１．７μｍ以下であってもよい。
（８）（１）〜（７）の何れか一態様に記載の亜鉛系電気めっき鋼板では、前記亜鉛系電気めっき層が、Ｆｅ、Ｎｉ、及び、Ｃｏからなる群より選択される何れか１以上の元素を、合計で５質量％〜２０質量％含有してもよい。
（９）（１）〜（８）の何れか一態様に記載の亜鉛系電気めっき鋼板では、前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、前記亜鉛系電気めっき層の厚みの６０％以下であってもよい。
【発明の効果】
【００１７】
以上説明したように本発明によれば、ヘアライン外観を有しメタリック感に優れながら光沢の過度な上昇が抑制され、かつ、めっき上層に樹脂被膜が形成された際の被膜密着性を実現することが可能となる。
【図面の簡単な説明】
【００１８】
【図１Ａ】本発明の実施形態に係る亜鉛系電気めっき鋼板の構造の一例を模式的に示した説明図である。
【図１Ｂ】同実施形態に係る亜鉛系電気めっき鋼板の構造の一例を模式的に示した説明図である。
【図２Ａ】同実施形態に係る亜鉛系電気めっき鋼板が有する亜鉛系電気めっき層の表面をＳＥＭ（走査型電子顕微鏡）で観察した際の画像の一例である。
【図２Ｂ】同実施形態に係る亜鉛系電気めっき鋼板が有する亜鉛系電気めっき層の表面を通常のカメラで観察した際の画像の一例である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（亜鉛系電気めっき鋼板の全体構成について）
以下では、まず、図１Ａ及び図１Ｂを参照しながら、本発明の実施形態に係る亜鉛系電気めっき鋼板の全体構成について詳細に説明する。図１Ａ及び図１Ｂは、本実施形態に係る亜鉛系電気めっき鋼板の構造の一例を模式的に示した説明図である。
【００２１】
本実施形態に係る亜鉛系電気めっき鋼板は、基材である鋼板と、鋼板のある一方の表面に位置する亜鉛系電気めっき層と、を少なくとも有しており、かかる亜鉛系電気めっき層の表面にヘアライン加工が施されている。
【００２２】
一般的なヘアライン加工は、ヘアラインに対応する平滑部（即ち、ヘアライン加工により押し潰され、平滑化された部分）が所定の方向に沿って物理的に連続するように設けられ、かかる平滑部の繋がりが、ヘアラインとして認識される。しかしながら、本実施形態に係る亜鉛系電気めっき層の表面に施されるヘアライン加工は、平滑部が物理的には連続していないにも関わらず、人が本実施形態に係る亜鉛系電気めっき層の表面を観察すると、所定の方向にヘアラインが繋がっているように認識するような特徴を有している。以下、このような特徴を有する本実施形態に係る亜鉛系電気めっき鋼板について、詳細に説明する。
【００２３】
本実施形態に係る亜鉛系電気めっき鋼板１は、図１Ａに模式的に示したように、基材である鋼板１１と、鋼板１１のある一方の表面に位置する亜鉛系電気めっき層１３と、を少なくとも有している。また、図１Ｂに示したように、本実施形態に係る亜鉛系電気めっき鋼板１は、亜鉛系電気めっき層１３の表面側に、透光性を有する有機樹脂被覆層１５を更に有していることが好ましい。
【００２４】
＜基材について＞
本実施形態に係る亜鉛系電気めっき鋼板１の基材である鋼板１１は、特に限定されるものではなく、亜鉛系電気めっき鋼板に求められる機械的特性（例えば、引張強度等）等に応じて、公知の各種の鋼板を適宜利用することが可能である。
【００２５】
［基材の表面形状について］
本実施形態に係る亜鉛系電気めっき鋼板１において、亜鉛系電気めっき層１３、又は、亜鉛系電気めっき層１３の上層側に位置する有機樹脂被覆層１５及び亜鉛系電気めっき層１３の双方を除去した後の鋼板１１の表面粗さＲａは、１．０μｍ以上１．７μｍ以下であることが好ましい。ここで、Ｒａは、ＪＩＳ  Ｂ  ０６０１：２０１３に規定された算術平均粗さである。表面粗さＲａが１．０μｍ未満である場合には、以下で詳述するような表面形状を有する亜鉛系電気めっき層１３を設けにくくなる可能性があるため好ましくない。表面粗さＲａが１．７μｍを超える場合には、以下で詳述するような表面形状を有する亜鉛系電気めっき層１３を設けたとしても、所定の方向にヘアラインが延伸していると認識されにくくなる可能性があるため好ましくない。
本実施形態に係る鋼板１１において、亜鉛系電気めっき層１３、又は、亜鉛系電気めっき層１３の上層側に位置する有機樹脂被覆層１５及び亜鉛系電気めっき層１３の双方を除去した後の鋼板１１の表面粗さＲａは、１．１μｍ以上１．５μｍ以下であることがより好ましい。
なお、本発明においては、上記の表面粗さＲａは、ヘアラインが延伸していると視認される方向と、ヘアラインに直交する方向と、で大差はないが、上記の表面粗さＲａの範囲に関しては、ヘアラインと直交する方向で測定する。
【００２６】
また、鋼板１１の表面粗さＲａは、亜鉛系電気めっき層１３、又は、亜鉛系電気めっき層１３の上層側に位置する有機樹脂被覆層１５及び亜鉛系電気めっき層１３の双方を除去した後において、亜鉛系電気めっき層１３の厚みの６０％以下となっていることが好ましい。表面粗さＲａが、亜鉛系電気めっき層１３の厚みの６０％超の場合には、以下で詳述するような表面形状を有する亜鉛系電気めっき層１３を設けた場合に、耐食性を損なう可能性があるため好ましくない。
本実施形態に係る鋼板１１において、亜鉛系電気めっき層１３、又は、亜鉛系電気めっき層１３の上層側に位置する有機樹脂被覆層１５及び亜鉛系電気めっき層１３の双方を除去した後の鋼板１１の表面粗さＲａは、亜鉛系電気めっき層１３の厚みの４０％以下であることがより好ましい。
なお、亜鉛系電気めっき層１３の厚みは次のようにして求める。まず、めっき鋼板をインヒビターを含有する酸液に浸漬して、亜鉛系電気めっき層１３を溶解する。次に、このようにして得られた亜鉛系電気めっき層１３の付着量と、亜鉛系電気めっき層１３に含まれる金属の比重と、から亜鉛系電気めっき層１３の厚さを換算する。
【００２７】
なお、亜鉛系電気めっき層１３、又は、亜鉛系電気めっき層１３の上層として形成された有機樹脂被覆層１５及び亜鉛系電気めっき層１３の双方を除去した後の鋼板１１の表面粗さＲａが、上記の範囲内となる場合には、亜鉛系電気めっき層１３や有機樹脂被覆層１５を形成する前における鋼板１１の表面粗さＲａも、上記の範囲内となる。
【００２８】
以上説明したような表面粗さＲａは、触針式の粗さ計で測定可能である。ここで、後述する亜鉛系電気めっき層１３や有機樹脂被覆層１５を形成した後に、鋼板１１の表面粗さを測定する際には、鋼板を侵さない溶剤やリムーバーなどの剥離剤で亜鉛系電気めっき層１３や有機樹脂被覆層１５を除去してから、表面粗さＲａを測定すればよい。
【００２９】
＜亜鉛系電気めっき層について＞
また、上記のような鋼板１１の一方の表面には、亜鉛系電気めっき層が形成されている。本実施形態に係る亜鉛系電気めっき層１３は、図１Ａに模式的に示したように、所定の方向（図１Ａの下部に矢印で記載した方向）に延伸するヘアラインとして視認される平滑部１０３と、ヘアラインではない部分として視認される粗部１０１ａ，１０１ｂと、を有している。ここで、以下の説明では、「ヘアラインが延伸していると視認される方向」のことを、「ヘアライン方向」と略記し、「ヘアラインの延伸方向と視認される方向に対して直交する方向」のことを、「ヘアライン直交方向」と略記する。
【００３０】
図１Ａにおいて、粗部１０１ａは、窪んだ部分であり、かつ、ヘアライン加工に伴う研磨等の影響を免れた部分である。また、粗部１０１ｂは、亜鉛系電気めっき層１３中で、その表面が鋼板１１表面から深さ方向に離れた位置にあるにもかかわらず、ヘアライン加工後に残存した部分であり、通常は、粗部１０１ｂの部分も、ヘアライン方向に一定の範囲以上にわたって連続している。図１Ａの粗部１０１ｂでは、亜鉛系電気めっき層１３の表面部分においても、粗部が存在する場合があることを、模式的に示している。また、上記の粗部及び平滑部については、以下で改めて詳細に説明する。
【００３１】
［亜鉛系電気めっき層の種別及び組成について］
本実施形態に係る亜鉛系電気めっき層１３としては、電気亜鉛めっき、又は、電気亜鉛合金めっき（以下、「亜鉛系電気めっき」と総称する。）を使用する。
【００３２】
まず、めっき金属に関して、亜鉛系めっき以外のめっきでは、犠牲防食性に劣るために、使用にあたって切断端面が不可避的に露出する用途には適さない。また、亜鉛系電気めっき層１３中の亜鉛濃度が低くなり過ぎると犠牲防食能を喪失するため、亜鉛合金めっきは、亜鉛系電気めっき層１３の全質量に対して、亜鉛を６５質量％以上含有することが好ましい。
【００３３】
めっき方法としては、電気めっきの他に、溶融めっき法や溶射法や蒸着めっき法などが存在する。しかしながら、溶融めっき法では、スパングルなどの凝固模様やめっき層中に不可避的に混入するドロスにより、外観品位に劣るため、不適である。また、溶射法では、めっき皮膜内部の空隙により外観の均一性を担保できず、不適である。また、蒸着法は、成膜速度が遅いために生産性に乏しいため、不適である。
従って、本実施形態に係る亜鉛系電気めっき鋼板１では、鋼板表面に亜鉛系めっきを施すために、電気めっきを利用する。
【００３４】
ここで、電気亜鉛合金めっきを使用して本実施形態に係る亜鉛系電気めっき層１３を形成する場合、かかる電気亜鉛合金めっきは、Ｃｏ、Ｃｒ、Ｃｕ、Ｆｅ、Ｎｉ、Ｐ、Ｓｎ、Ｍｎ、Ｍｏ、Ｖ、Ｗ、Ｚｒからなる元素群から選択される少なくとも１以上の元素と、Ｚｎと、を含むことが好ましい。特に、電気亜鉛合金めっきは、Ｆｅ、Ｎｉ、及び、Ｃｏからなる元素群から選択される１以上の元素を、合計で５質量％以上２０質量％以下含有することが好ましい。電気亜鉛合金めっきが、Ｆｅ、Ｎｉ、Ｃｏからなる元素群から選択される１以上の元素を上記の合計含有量の範囲内で含有することで、より優れた耐食性を実現することが可能となる。
【００３５】
電気亜鉛めっき及び電気亜鉛合金めっきは、不純物を含有していてもよい。ここで、不純物とは、亜鉛系電気めっき成分として意識的に添加したものではなく、原料中に混入しているか、或いは、製造工程において混入するものであり、Ａｌ、Ｍｇ、Ｓｉ、Ｔｉ、Ｂ、Ｓ、Ｎ、Ｃ、Ｎｂ、Ｐｂ、Ｃｄ、Ｃａ、Ｐｂ、Ｙ、Ｌａ、Ｃｅ、Ｓｒ、Ｓｂ、Ｏ、Ｆ、Ｃｌ、Ｚｒ、Ａｇ、Ｗ、Ｈ等を挙げることができる。また、電気亜鉛めっきを実施する際には、同一の製造設備で製造される電気めっき鋼板の品種にもよるが、Ｃｏ、Ｃｒ、Ｃｕ、Ｆｅ、Ｎｉ、Ｐ、Ｓｎ、Ｍｎ、Ｍｏ、Ｖ、Ｗ、Ｚｒが不純物として混入する場合がある。本実施形態において、不純物が、全めっきの質量に対して合計で１質量％程度存在しても、めっきによって得られる効果は損なわれることはない。
【００３６】
なお、本発明における亜鉛系電気めっき層１３において、Ｚｎ含有量が過度に減少すると犠牲防食能が低下するため、亜鉛系電気めっき層１３中のＺｎ含有量は、亜鉛系電気めっき層１３の全質量に対して、好ましくは前述のように６５％以上であり、より好ましくは７０％以上であり、特に好ましくは８０％以上である。
【００３７】
亜鉛系電気めっき層１３の組成は、例えば以下のような方法で分析することが可能である。すなわち、めっきを侵さない溶剤やリムーバー（例えば、ネオリバーＳ−７０１：三彩化工株式会社製）などの剥離剤で有機樹脂被膜層を除去した後に、インヒビター入りの塩酸などで亜鉛系電気めっき層を溶解し、ＩＣＰ（Ｉｎｄｕｃｔｉｖｅｌｙ  Ｃｏｕｐｌｅｄ  Ｐｌａｓｍａ：誘導結合プラズマ）発光分光分析装置により亜鉛系電気めっき層１３の組成を分析すればよい。
【００３８】
［亜鉛系電気めっき層１３の付着量について］
本実施形態に係る亜鉛系電気めっき層の付着量は、１０ｇ／ｍ２以上であることが好ましい。所望の耐食性を担保できれば、亜鉛系電気めっき層の付着量は問われないが、亜鉛系電気めっき層の付着量が１０ｇ／ｍ２未満の場合、ヘアラインの付与時に地鉄露出率が５％を越える可能性が高くなるため好ましくない。
亜鉛系電気めっき層の付着量は、より好ましくは１５ｇ／ｍ２以上であり、更に好ましくは２０ｇ／ｍ２以上である。なお、亜鉛系電気めっき層の付着量の上限値については、特に規定されず、本実施形態に係るめっき鋼板の製造コスト等に鑑みて、適宜決定すればよく、例えば、６０ｇ／ｍ２程度とすることができる。
【００３９】
［地鉄露出率について］
本実施形態に係る亜鉛系電気めっき鋼板１は、亜鉛系電気めっき層１３の表面に対し、研磨等によりヘアライン加工を施すことを前提としている。そのため、研磨等の工程段階で、亜鉛系電気めっき層１３の一部が除去され、研磨・研削厚さ次第では、部分的に地鉄（すなわち、鋼板１１）が露出する場合も生じ得る。
【００４０】
本実施形態に係る亜鉛系電気めっき層１３の地鉄露出率は、５％未満であることが好ましい。本実施形態において、耐食性は、亜鉛又は亜鉛合金めっきによって十分確保されるものの、ヘアラインの付与時に地鉄が露出した場合、ガルバニック腐食の影響で長期耐食性が低下する場合があり、好ましくないためである。本実施形態では、亜鉛系電気めっき層１３の地鉄露出率が５％未満であることによって、一般に鋼板に求められる適度な耐食性に加えて、長期耐食性にも優れるため、極めて良好な耐食性を有する。
亜鉛系電気めっき層１３の地鉄露出率は、より好ましくは３％以下であり、０％であることが更に好ましい。
なお、地鉄露出率は、めっきを侵さない溶剤やリムーバーなどの剥離剤で有機樹脂被覆層１５を除去してから、任意の１ｍｍ四方５ヶ所をＥＰＭＡ分析し、分析面積に対するＺｎが検出されない面積率を画像解析することで、求めることができる。
【００４１】
本実施形態に係る亜鉛系電気めっき層１３の表面には、特定のヘアライン加工が施されているため、表面はヘアライン加工に伴う特徴的な表面形状となっている。かかる表面形状については、以下で改めて詳細に説明する。
【００４２】
＜有機樹脂被覆層について＞
上記のようなヘアラインを付与された亜鉛系電気めっき層１３の表面は、図１Ｂに模式的に示したように、透明な樹脂（換言すれば、透光性を有する樹脂）で被覆されることが好ましい。すなわち、本実施形態に係る亜鉛系電気めっき層１３の表面側には、有機樹脂被覆層１５が設けられることが好ましい。ここで、本実施形態において、「樹脂が透光性を有する」とは、亜鉛系電気めっき鋼板１の表面に光を当て、亜鉛系電気めっき鋼板１を鉛直方向から１０°の角度で観察した際に、亜鉛系電気めっき層１３に付与されたヘアラインを視認できることを意味する。
【００４３】
［有機樹脂被覆層の成分について］
有機樹脂被覆層１５の形成に用いられる樹脂は、十分な透明性を保持するものであれば特に限定されない。有機樹脂被覆層１５の形成に用いられる樹脂としては、例えば、ポリエステル系樹脂、エポキシ系樹脂、ウレタン系樹脂、ポリエステル系樹脂、フェノール系樹脂、ポリエーテルサルホン系樹脂、メラミンアルキッド系樹脂、アクリル系樹脂、ポリアミド系樹脂、ポリイミド系樹脂、シリコーン系樹脂、ポリ酢酸ビニル系樹脂、ポリオレフィン系樹脂、ポリスチレン系樹脂、塩化ビニル系樹脂、酢酸ビニル系樹脂等が挙げられる。
【００４４】
更に、上記有機樹脂被覆層１５と亜鉛系電気めっき層１３との密着性を向上させる手段として、外観を損なわない範囲で、上記鋼板１１及び上記亜鉛系電気めっき層１３からなるめっき鋼板に対して、無機処理や有機無機複合処理や表面改質処理等を施してもよい。ここで、「外観を損なう」とは、透明度を減少させたり、光沢むらを生じさせたり、異常な凹凸感を生じたりといった、メタリック感を減少させることを意味する。このような処理としては、例えば、酸化Ｚｒ処理や、酸化Ｚｎ処理や、シランカップリング剤処理や、弱酸浸漬処理や、弱アルカリ浸漬処理等が挙げられる。
【００４５】
有機樹脂被覆層１５に所望の性能を付加するために、透光性及び外観を損なわない範囲、かつ、本発明で規定される範囲を逸脱しない範囲で、種々の添加剤を含有させてもよい。有機樹脂被覆層１５に付加する性能としては、例えば、耐食性、摺動性、耐疵付き性、導電性、色調などが挙げられる。例えば耐食性であれば、防錆剤やインヒビターなどを含有させてもよく、摺動性や耐疵付き性であれば、ワックスやビーズなどを含有させてもよく、導電性であれば、導電剤などを含有させてもよく、色調であれば、顔料や染料などの公知の着色剤を含有させてもよい。
【００４６】
なお、本実施形態に係る有機樹脂被覆層１５に対して、顔料や染料などの公知の着色剤を含有させる場合、ヘアラインが視認でき、かつ、メタリック感が失われない程度に着色剤を含有させることが好ましい。ここで、ヘアラインが視認でき、かつ、メタリック感が失われない程度とは、ＣＩＥ標準光源Ｄ６５を用いた市販の色差計により、１０度視野で有機樹脂被覆層１５の色調（Ｌ＊ａ＊ｂ＊表色系による色調）をＳＣＥ（Ｓｐｅｃｕｌａ  Ｃｏｍｐｏｎｅｎｔ  Ｅｘｃｌｕｄｅｄ：正反射光除去）方式で測定したときに、彩度（ａ＊２＋ｂ＊２）０．５≦１０という関係が成立する範囲を意味する。
【００４７】
［有機樹脂被覆層の厚みについて］
本実施形態に係る有機樹脂被覆層１５の厚みは、１０μｍ以下であることが好ましい。有機樹脂被覆層１５の厚みが１０μｍを超えると、光が有機樹脂被覆層１５内を通る距離が長くなることによって反射光が減少し、ヘアライン方向の光沢度が低下する結果、ヘアラインが視認しづらくなる可能性が高くなるため好ましくない。また、加工に伴う樹脂の変形によって、亜鉛系電気めっき層１３表面のテクスチャと、有機樹脂被覆層１５の表面の形状とのずれが、発生しやすくなるため好ましくない。
以上の理由により、有機樹脂被覆層１５の厚みは、１０μｍ以下であることが好ましく、８μｍ以下であることがより好ましい。
【００４８】
一方、耐食性の観点から、有機樹脂被覆層１５の断面から見て最も薄い部分の厚み（すなわち、有機樹脂被覆層１５の厚みの最小値）が、０．１μｍ以上であり、かつ、有機樹脂被覆層１５の平均厚みが、１．０μｍ以上であることが好ましい。ここで、「最も薄い部分」とは、ヘアラインに対して直交する方向に任意の位置で５ｍｍの長さを切り出して断面試料を作成し、１００μｍ間隔で２０点測定した膜厚の最小値を意味し、「平均厚み」とは、２０点の平均を意味する。
有機樹脂被覆層１５の最も薄い部分の厚みは、０．５μｍ以上であることがより好ましく、有機樹脂被覆層１５の平均厚みは、３．０μｍ以上であることがより好ましい。
【００４９】
以上、本実施形態に係る亜鉛系電気めっき鋼板１の全体構成について、詳細に説明した。なお、図１Ａ及び図１Ｂでは、鋼板１１の一方の表面に亜鉛系電気めっき層１３及び有機樹脂被覆層１５が形成される場合について図示しているが、鋼板１１の互いに対向する二つの表面上に亜鉛系電気めっき層１３及び有機樹脂被覆層１５が形成されてもよい。
【００５０】
（亜鉛系電気めっき層１３の表面形状について）
次に、図１Ａを参照しながら、本実施形態に係る亜鉛系電気めっき層１３の表面形状について、詳細に説明する。
【００５１】
本実施形態に係る亜鉛系電気めっき層１３は、前述のように、表層部分に、ヘアラインを形成する平滑部１０３と、粗部１０１ａ，１０１ｂと、を有している。粗部１０１ａ，１０１ｂは、亜鉛系電気めっき層１３のミクロ的な表面形状に起因する。
本実施形態において、粗部１０１ａ，１０１ｂは、１μｍ×１μｍの微視的領域の三次元粗さＳａ（１μｍ）が２００ｎｍ超２０００ｎｍ以下である微視的粗部の検出頻度が高い部分である。平滑部１０３は、１μｍ×１μｍの微視的領域の三次元粗さＳａ（１μｍ）が５ｎｍ超２００ｎｍ以下となる微視的平滑部の検出頻度が高い部分である。
【００５２】
ここで、三次元粗さＳａは、ＪＩＳ  Ｂ０６０１：２０１３で規定されるＲａ（線の算術平均高さ）を面に拡張した、ＩＳＯ  ２５１７８で規定される算術平均高さである。
【００５３】
ここで、本実施形態において「微視的粗部」、「微視的平滑部」、「粗部１０１ａ，１０１ｂ」及び「平滑部１０３」は、以下のとおり定義した。
【００５４】
まず、本実施形態に係る亜鉛系電気めっき層１３において、高さ方向の表示分解能が１０ｎｍ以上であり、かつ、幅方向の表示分解能が１０ｎｍ以上であるレーザー顕微鏡（すなわち、高さ方向及び幅方向の表示分解能が１０ｎｍよりも優れたレーザー顕微鏡）を用いて、倍率５００倍で１ｃｍ×１ｃｍの範囲における亜鉛系電気めっき層１３の表面を観察する。ここで、レーザー顕微鏡の観察視野が１ｃｍ×１ｃｍに満たない場合は、複数視野を観察し、これら複数の視野を連結して表面を観察しても良い。
【００５５】
次に、１μｍ×１μｍの領域の三次元粗さＳａ（１μｍ）ｈが２００ｎｍ超２０００ｎｍ以下である領域を、「微視的粗部」とした。同様に、ヘアラインの形成に伴って１μｍ×１μｍの領域の三次元粗さＳａ（１μｍ）ｓが５ｎｍ超２００ｎｍ以下となった領域を、「微視的平滑部」とした。
【００５６】
ここで、上記の三次元粗さＳａ（１μｍ）ｈは、以下の（Ａ）のように定義し、三次元粗さＳａ（１μｍ）ｓは、以下の（Ｂ）のように定義した。
【００５７】
（Ａ）Ｓａ（１μｍ）ｈとは、ヘアライン方向に１０００μｍの長さの粗さプロファイルを測定し、当該プロファイルにおける凸部頂点の中で最も高い位置にある１０点の凸部頂点について、それぞれの凸部頂点を中心に１μｍ×１μｍの領域の３次元平均表面粗さＳａ（１μｍ）を測定し、測定された３次元平均表面粗さＳａ（１μｍ）のうちの最小値を表す。
（Ｂ）Ｓａ（１μｍ）ｓとは、ヘアライン方向に１０００μｍの長さの粗さプロファイルを測定し、当該プロファイルにおける凹部頂点の中で最も低い位置にある１０点の凹部頂点について、それぞれの凹部頂点を中心に１μｍ×１μｍの領域の３次元平均表面粗さＳａ（１μｍ）を測定し、測定された３次元平均表面粗さＳａ（１μｍ）のうちの最大値を表す。
【００５８】
なお、上記の定義は、模式図である図１Ａ及び図１Ｂにおいて、符号１０３で示した平滑部の一部に、Ｓａ（１μｍ）ｓが２００ｎｍを超える部分が存在することや、符号１０１ａ，１０１ｂで示した粗部の一部に、Ｓａ（１μｍ）ｈが２００ｎｍ下回る部分が存在することを排除するものではない。
【００５９】
本実施形態に係る亜鉛系電気めっき層１３において、粗部１０１ａ，１０１ｂは、めっきの結晶粒子が電析のまま、又は、電析のままに近い状態で存在している部分に対応する。平滑部１０３は、ヘアラインの形成に伴ってめっきの結晶粒子が潰された部分、又は、結晶粒子の形状が存在していない部分に対応する。
本実施形態に係る亜鉛系電気めっき層１３では、めっきを施したままの結晶粒子が残存している微小領域（すなわち、微視的粗部）の存在頻度の高い粗部１０１ａ、１０１ｂと、めっきままの結晶粒子の形状が残存していない微小領域（すなわち、微視的平滑部）の存在頻度の高い平滑部１０３と、を、後述のように適切な割合と位置とで存在させている。これにより、平滑部１０３ではメタリック感の向上を実現するとともに、粗部１０１ａ，１０１ｂでは、亜鉛系電気めっき層１３の上層に設けられることが好ましい有機樹脂被覆層１５との好適な加工部密着性と光沢の過度な上昇抑制とを実現する。
【００６０】
以下では、亜鉛系電気めっき層１３の上層に有機樹脂被覆層１５が存在した場合であっても好適なメタリック感及び好適な加工部密着性と光沢の過度な上昇抑制とを両立させるために、亜鉛系電気めっき層１３に求められる各種条件について、詳細に説明する。
【００６１】
［粗部と平滑部の分布状態］
本実施形態に係る亜鉛系電気めっき層１３において、平滑部１０３がヘアライン方向に長い距離にわたって連続して存在していると、光沢が高くなりすぎるため好ましくない。一方、粗部１０１ａ，１０１ｂが過度に連続していると、ヘアラインの連続性が損なわれるため好ましくない。そのため、ヘアラインを形成する平滑部１０３を、粗部１０１ａ，１０１ｂが適切な割合で分断していることが重要である。
【００６２】
高さ方向の表示分解能が１０ｎｍ以上であり、かつ、幅方向の表示分解能が１０ｎｍ以上であるレーザー顕微鏡を用いて、５０μｍ×５０μｍの領域の３次元平均表面粗さＳａ（５０μｍ）を測定したとき、微視的平滑部が多く存在し、かつ、微視的粗部の存在が少ない領域の３次元平均表面粗さＳａ（５０μｍ）は低く算出される。逆に、微視的粗部が多く存在し、かつ、微視的平滑部の存在が少ない領域の３次元平均表面粗さＳａ（５０μｍ）は高く算出される。従って、３次元平均表面粗さＳａ（５０μｍ）が高い領域、又は、３次元平均表面粗さＳａ（５０μｍ）が低い領域が連続していると、平滑部１０３又は粗部１０１ａ，１０１ｂが連続していると判断できる。
【００６３】
ここで、「３次元平均表面粗さＳａ（５０μｍ）が高い領域、又は、３次元平均表面粗さＳａ（５０μｍ）が低い領域が連続している」とは、ヘアライン方向又はヘアライン直交方向に沿って、３次元平均表面粗さＳａ（５０μｍ）を連続して測定したとき、隣り合う２つの領域（以下、隣接領域と呼称する場合がある）で３次元平均表面粗さＳａ（５０μｍ）の比率であるＲ５０を算出したときに、Ｒ５０の値が、０．６６７以上１．５００未満の範囲にあることをいう。
【００６４】
本実施形態に係る亜鉛系電気めっき層１３において、ヘアライン方向に３次元平均表面粗さＳａ（５０μｍ）をｎ箇所で測定し、ヘアライン方向の隣接領域において３次元平均表面粗さＳａ（５０μｍ）の比率Ｒ５０の値を（ｎ−１）箇所で算出したとき、０．６６７以上１．５００未満の範囲外となる（換言すれば、比率Ｒ５０の値が、０．６６７未満又は１．５００以上である）隣接領域（比率Ｒ５０の値が、０．６６７未満又は１．５００以上である隣接領域を隣接領域Ａと呼称する場合がある）の個数割合が、３０％以上である（つまり、（隣接領域Ａの個数）／（ｎ−１）が０．３以上である）。言い換えれば、Ｒ５０が０．６６７以上１．５００未満である隣接領域（以下、隣接領域Ｂと呼称する場合がある）の個数割合が７０％未満である。
ヘアライン方向の隣接領域Ａの個数割合が３０％未満である（つまり、隣接領域Ｂの個数割合が７０％以上である）場合、平滑部１０３が連続しすぎて光沢が高くなりすぎ、かつ、有機樹脂被覆層１５を設けた場合の加工部密着性が低下するか、又は、粗部１０１ａ，１０１ｂが連続しすぎて連続したヘアラインと認識できなくなり、かつ、ヘアライン方向の光沢度が低下しすぎることによってメタリック感を損なってしまうため好ましくない。
一方、ヘアライン方向の隣接領域Ａの個数割合の上限は無く、当該個数割合は１００％であってもよい。
ヘアライン方向の隣接領域Ａの個数割合を３０％以上とすることで、メタリック感を損なわずに光沢を適度に抑制し、かつ、優れた被膜密着性を実現することができる。当該個数割合は、好ましくは３５％以上であり、より好ましくは４０％以上である。
【００６５】
ヘアライン直交方向においてもヘアライン方向と同様に、隣接領域Ａの個数割合を３０％以上とする。ヘアライン直交方向の隣接領域Ａの個数割合が３０％未満である場合も、平滑部１０３が連続しすぎて光沢が高くなりすぎ、かつ、有機樹脂被覆層１５を設けた場合の加工部密着性が低下するか、又は、粗部１０１ａ，１０１ｂが連続しすぎてヘアラインと認識できなくなるため好ましくない。
一方、ヘアライン直交方向の隣接領域Ａの個数割合についても上限は無く、当該個数割合は１００％であってもよい。
当該個数割合を３０％以上とすることで、メタリック感を損なわずに光沢を適度に抑制し、かつ、優れた被膜密着性を実現することができる。
当該個数割合は、好ましくは３５％以上であり、より好ましくは４０％以上である。
【００６６】
なお、本発明では、ヘアライン方向及びヘアライン直交方向での隣接領域Ａの個数割合を３０％以上とし、例えば図１Ａのように、亜鉛系電気めっき層１３の断面形態に凹凸を付与し、ヘアラインの連続性を遮断するための手法として、後述するように、鋼板粗度に対する研磨・研削厚さを所定の割合に制限している。また、前述のように、母材である鋼板１１の表面粗さＲａを特定範囲とすることが好ましい。
【００６７】
［粗部１０１ａ，１０１ｂにおける表面粗さについて］
前述のように、本実施形態に係る亜鉛系電気めっき層１３では、隣接領域Ａの個数割合を３０％以上とする結果、前述のような微視的粗部が多く存在し、かつ、微視的平滑部の存在が少ない領域（即ち、粗部１０１ａ，１０１ｂ）が適切な割合で存在している。これにより、亜鉛系電気めっき層１３の上層に有機樹脂被覆層１５が設けられた際の被膜密着性を担保している。
【００６８】
そのために、本実施形態に係る亜鉛系電気めっき層１３は、高さ方向の表示分解能が１ｎｍ以上であり、かつ、幅方向の表示分解能が１ｎｍ以上であるレーザー顕微鏡を用いて１μｍ×１μｍの領域の３次元平均表面粗さＳａ（１μｍ）を測定したときに、上記（Ａ）で定義されるＳａ（１μｍ）ｈが２００ｎｍ超２０００ｎｍ以下である微視的粗部を有する。
なお、本実施形態に係る亜鉛系電気めっき鋼板１では、前述のように、母材である鋼板１１の表面粗さＲａを特定の範囲とすることが好ましい。これにより、粗さ曲線（粗さプロファイル）における谷間の部分（凹部）に、電気めっき層が析出し、当該部分が研磨等から保護される結果、少なくとも粗部１０１ａにおいて、微視的粗部が確保されるためである。
【００６９】
上記の微視的粗部のＳａ（１μｍ）ｈが２００ｎｍ超２０００ｎｍ以下であることで、優れた被膜密着性を実現することが可能な、有機樹脂被覆層１５との接触状態をより確実に実現することができる。
【００７０】
［平滑部における表面粗さについて］
また、先だって言及したように、本実施形態に係る亜鉛系電気めっき層１３では、平滑部１０３が適切な割合で存在していることで、本実施形態に係る亜鉛系電気めっき鋼板１は好適なメタリック感を有している。ここで、平滑部１０３によるメタリック感の向上効果を実現するためには、平滑部１０３が、適切な表面粗さを有し、かつ適切な広さの領域を有することが好ましい。
【００７１】
そのために、本実施形態に係る亜鉛系電系めっき層１３は、平滑部１０３を、高さ方向の表示分解能が１ｎｍ以上であり、かつ、幅方向の表示分解能が１ｎｍ以上であるレーザー顕微鏡を用いて１μｍ×１μｍの領域の３次元平均粗さＳａ（１μｍ）を測定したときに、上記（Ｂ）で定義されるＳａ（１μｍ）ｓが５ｎｍ超２００ｎｍ以下である微視的平滑部を有する。
【００７２】
平滑部１０３は微視的平滑部の検出頻度が高いので、好適なメタリック感と好適な光沢度とを両立することができる。
【００７３】
［有機樹脂被覆層の形成前後での亜鉛系電気めっき層の表面粗さ］
また、本実施形態に係る亜鉛系電気めっき層１３において、有機樹脂被覆層１５が存在する状態において、ヘアライン直交方向に沿って測定した表面粗さＲａ（ＣＣ）［単位：μｍ］と、有機樹脂被覆層１５を剥離した後における、ヘアライン直交方向に沿って測定した亜鉛系電気めっき層１３の表面粗さＲａ（ＭＣ）［単位：μｍ］と、が、以下の式（１０１）で表される関係を満足することが好ましい。
【００７４】
Ｒａ（ＣＣ）＜Ｒａ（ＭＣ）＜５×Ｒａ（ＣＣ）  ・・・式（１０１）
【００７５】
ここで、上記式（１０１）におけるそれぞれのＲａは、任意の１０ヶ所を測定し、最大側２ヶ所と最小側２ヶ所を除いた６ヶ所のＲａの平均値である。 
【００７６】
表面粗さＲａ（ＭＣ）とＲａ（ＣＣ）が、上記式（１０１）で表される関係を満足することで、ヘアライン外観を有しながらメタリック感をより確実に実現することが可能となる。
【００７７】
表面粗さＲａ（ＭＣ）及びＲａ（ＣＣ）は、より好ましくは、以下の式（１０３）で表される関係を満足する。
【００７８】
１．５×Ｒａ（ＣＣ）＜Ｒａ（ＭＣ）＜３．０×Ｒａ（ＣＣ）  ・・・式（１０３）
【００７９】
なお、以上説明したような、各方向における表面粗さＲａは、すべて触針式の粗さ計で測定可能である。ここで、後述する有機樹脂被覆層１５を形成した後に、亜鉛系電気めっき層１３の表面粗さを測定する際には、めっきを侵さない溶剤やリムーバーなどの剥離剤で有機樹脂被覆層１５を除去してから、測定を行えばよい。
【００８０】
以上、図１Ａを参照しながら、本実施形態に係る亜鉛系電気めっき層１３の表面形状について、詳細に説明した。
【００８１】
（亜鉛系電気めっき鋼板の製造方法について）
続いて、以上説明したような本実施形態に係る亜鉛系電気めっき鋼板の製造方法について、簡単に説明する。
【００８２】
以下では、まず、図１Ａ及び図１Ｂに示したような構造を有する亜鉛系電気めっき鋼板の製造方法について、簡単に説明する。
まず、表面粗さが所定の範囲内となるように調整された鋼板に対し、アルカリ溶液による脱脂と塩酸や硫酸等を用いた酸による酸洗とを施し、亜鉛系電気めっき層を形成する。ここで、鋼板の表面粗さの調整は、公知の方法を利用することが可能であり、例えば、表面粗さが所望の範囲となるように調整されたロールで圧延して転写する方法、などの方法を用いることができる。
【００８３】
亜鉛系電気めっき層１３の形成方法としては、既知の電気めっき法を用いることができる。
電気めっき浴としては、例えば、硫酸浴、塩化物浴、ジンケート浴、シアン化物浴、ピロリン酸浴、ホウ酸浴、クエン酸浴、その他錯体浴及びこれらの組合せ等を使用できる。
電気亜鉛合金めっき浴には、Ｚｎイオンの他に、Ｃｏ、Ｃｒ、Ｃｕ、Ｆｅ、Ｎｉ、Ｐ、Ｓｎ、Ｍｎ、Ｍｏ、Ｖ、Ｗ、Ｚｒから選ばれる１つ以上の単イオン又は錯イオンを添加することで、Ｃｏ、Ｃｒ、Ｃｕ、Ｆｅ、Ｎｉ、Ｐ、Ｓｎ、Ｍｎ、Ｍｏ、Ｖ、Ｗ、Ｚｒを所望量含有する電気亜鉛合金めっき層を形成することができる。めっき浴中のイオンの安定化やめっきの特性を制御するために、上記めっき浴に対して添加剤を加えることが、さらに好ましい。
【００８４】
上記電気めっき浴の組成、温度、流速、及び、めっき時の電流密度や通電パターン等は、所望のめっき組成となるように適宜選択すればよく、特に限定されない。また、亜鉛めっき層及び電気亜鉛合金めっき層の厚みは、亜鉛めっき層や電気亜鉛合金めっき層が所望の組成となる電流密度の範囲内で電流値と時間とを調整することにより、制御することができる。
【００８５】
得られた亜鉛系電気めっき層１３を備える鋼板１１に対し、本実施形態に係るヘアラインを形成する。ヘアラインを付与する方法については、研磨ベルトで研磨する方法、砥粒ブラシで研磨する方法、研磨・研削機器で研磨等する方法等を挙げることができる。
【００８６】
ヘアラインの深さや頻度は、研磨ベルトや砥粒ブラシの粒度、及び、圧下力や相対速度や回数を調整することによって、所望の状態に制御することができる。
【００８７】
ここで、上記のような研磨処理において、めっきを施したままの結晶粒子が存在している凹部がそのまま保持されるか、凹部が適宜研削等されることで、図１Ａ及び図１Ｂに模式的に示したような、平滑部１０３を分断するように粗部１０１ａ，１０１ｂを存在させることができる。
【００８８】
本実施形態に係る亜鉛系電気めっき層１３では、鋼板１１の表面粗さＲａに対するヘアライン形成時の研磨・研削厚さ（つまり、研磨・研削率）を１０〜８０％とすることで、表面に所望のヘアラインを形成することができる。ここで、研磨・研削率とは、亜鉛系電気めっき層１３を鋼板表面粗さに対してどれだけ研磨・研削したかを、亜鉛系電気めっき層１３の表面を起点とした深さ方向の長さで表した量である。研磨・研削厚さは、研磨紙の粒度、圧下力及び研磨回数を調整することで変化させることができる。
１０〜８０％の研磨・研削率でヘアラインを形成することにより、基材である鋼板１１の表面上の凹凸が残ったままの状態でヘアラインが形成されるため、平滑部が物理的には連続していないにも関わらず、所定の方向に繋がって見えるヘアラインを形成することができる。
研磨・研削率が１０％未満の場合、ヘアライン方向及び／又はヘアライン直交方向の隣接領域Ａの個数割合が３０％未満となってしまう可能性が高いため好ましくない。研磨・研削率は１０％以上とし、好ましくは２０％以上、より好ましくは３０％以上である。
研磨・研削率が８０％超の場合、ヘアライン方向及び／又はヘアライン直交方向の隣接領域Ａの個数割合が３０％未満となってしまう可能性が高いため好ましくない。研磨・研削率は８０％以下とし、好ましくは７０％以下、より好ましくは６０％以下である。
鋼板１１の表面粗さＲａは、上述したように、触診式の粗さ計で測定可能である。また、研磨・研削率は、隣接する２か所について、一方にはヘアラインを付与し、もう一方にはヘアラインを付与せず、その両者のめっき付着量の差から算出する。なお、本実施形態に係る亜鉛系電気めっき層の場合、付着量から長さに変換する際には比重７．１を用いる。
【００８９】
ヘアラインを付与した亜鉛系電気めっき層１３の表面に、必要に応じて、有機樹脂を被覆する。ここで、有機樹脂被覆層１５の形成に使用する塗料は、亜鉛系電気めっき層１３に塗布した瞬間には亜鉛系電気めっき層１３の表面形状に追従し、一旦亜鉛系電気めっき層１３の表面形状を反映した後のレベリングは遅いことが好ましい。すなわち、高いせん断速度では粘度が低く、低いせん断速度では粘度が高い塗料であることが望ましい。具体的には、せん断速度０．１［１／ｓｅｃ］では１０［Ｐａ・ｓ］以上の粘度を有し、せん断速度１０００［１／ｓｅｃ］では０．０１［Ｐａ・ｓ］以下のせん断粘度を有することが望ましい。
【００９０】
上記の範囲にせん断粘度を調整するには、例えば水系のエマルジョン樹脂を用いた塗料であれば、水素結合性の粘度調整剤を加えて調整することができる。このような水素結合性の粘度調整剤は、低せん断速度時には水素結合によって互いに拘束しあうため、塗料の粘度を高めることができるが、高せん断速度では水素結合が切断されるため、粘度が低下する。これにより、求める塗装条件に応じたせん断粘度に調整することが可能となる。
【００９１】
有機樹脂を被覆する方法は、特に限定されず、既知の方法を用いることができる。例えば、上記のような粘度に調整された塗料を使用し、吹き付け法やロールコーター法やカーテンコーター法やダイコーター法や浸漬引き上げ法で塗布した後に、自然乾燥又は焼付け乾燥されて形成することができる。なお、乾燥温度及び乾燥時間、並びに、焼付け温度及び焼付け時間は、形成する有機樹脂被覆層１５が所望の性能を備えるように、適宜決定すればよい。このとき、昇温速度が遅いと、樹脂成分の軟化点から焼付け完了までの時間が長くなってレベリングが進んでしまうため、昇温速度は、速い方が好ましい。
【００９２】
（亜鉛系電気めっき層の具体例について）
続いて、以上説明したような方法により形成される、本実施形態に係る亜鉛系電気めっき層１３の具体例について、図２Ａ及び図２Ｂを参照しながら、簡単に説明する。図２Ａは、本実施形態に係る亜鉛系電気めっき鋼板が有する亜鉛系電気めっき層の表面をＳＥＭで観察した際の画像の一例である。また、図２Ｂは、図２Ａに示した亜鉛系電気めっき層１３の表面について、目視した場合と同様に見えるように通常のカメラで撮影した画像である。
【００９３】
以上説明したような製造方法で亜鉛系電気めっき層１３を形成すると、例えば図２Ａに示したような表面形状を有する亜鉛系電気めっき層１３を形成することができる。図２Ａに示した顕微鏡写真において、写真の高さ方向がヘアライン方向に対応し、写真の幅方向がヘアライン直交方向に対応している。図２Ａの顕微鏡写真から明らかなように、本実施形態に係る亜鉛系電気めっき層１３では、平滑部１０３は、ヘアライン方向に沿って連続的に繋がって分布しているとは限らず、粗部１０１中に分散して存在していることがわかる。
【００９４】
しかしながら、図２Ａに示したような亜鉛系電気めっき層１３を備える亜鉛系電気めっき鋼板１をマクロ的に観察すると、図２Ｂに示したように、ヘアライン方向に沿って、無数のヘアラインが存在しているように認識される。かかる現象は、前述のように、粗部１０１が所定の割合となるように分布していることに起因する。
【実施例】
【００９５】
以下、本発明の効果を、発明例により具体的に説明する。なお、以下に示す実施例に記載の内容により、本発明の内容が制限されるものではない。【００９６】
基材としては、厚さが０．６ｍｍである、焼鈍及び調質圧延済みの鋼板（成分組成として、質量％で、Ｃ：０．０５％、Ｓｉ：０．００１％、Ｍｎ：０．１５％、Ｐ：０．０１％、Ｓ：０．０１％、ｓｏｌ．Ａｌ：０．０４％をそれぞれ含有し、残部がＦｅ及び不純物からなるＡｌキルド鋼板）を用いた。上述の鋼板に対して、濃度３０ｇ／ＬのＮａ４ＳｉＯ４処理液を用い、処理液６０℃、電流密度２０Ａ／ｄｍ２、処理時間１０秒の条件で電解脱脂し、水洗した。次いで、電解脱脂した鋼板を、６０℃の濃度５０ｇ／ＬであるＨ２ＳＯ４水溶液に１０秒間浸漬し、更に水洗することで、めっき前処理を行った。なお、鋼板の表面粗さＲａ（算術平均粗さ）は、それぞれ、表に示す通りであった。また、市販のＳＵＳ３０４鋼板（Ｂ４ブライト仕上げの鋼板）に＃１８０砥粒でヘアラインを付与したものを、比較材として用いた（「Ｎｏ．ＳＵＳ」と表示されている）。Ｎｏ．ＳＵＳでは亜鉛系電気めっき層を形成せず、かつ、ヘアラインも付与しなかった。また、Ｎｏ．ＳＵＳでは有機樹脂被覆層も形成しなかった。【００９７】
次いで、上記の鋼板に対し、表に示すめっきを施して、亜鉛系電気めっき層を形成した。
亜鉛系電気めっき層としては、Ｚｎめっき皮膜、Ｚｎ―Ｎｉめっき皮膜、Ｚｎ−Ｆｅめっき皮膜、Ｚｎ−Ｃｏめっき皮膜、Ｚｎ−Ｎｉ−Ｆｅめっき皮膜、Ｚｎ−Ｃｏ−Ｍｏめっき皮膜を用いた。それぞれのめっき皮膜の形成条件は、次の通りである。【００９８】
＜Ｚｎめっき皮膜（Ｎｏ．１〜１５、６２、６６）＞
Ｚｎめっき皮膜は、硫酸Ｚｎ七水和物１．０Ｍと、無水硫酸ナトリウム５０ｇ／Ｌと、を含むｐＨ２．０のめっき浴を用い、浴温５０℃、電流密度５０Ａ／ｄｍ２で、付着量が表に示した値となるように、めっき時間を調整して形成した。【００９９】
＜Ｚｎ―Ｎｉめっき皮膜（Ｎｏ．１６〜２９、６３、６７）＞
浴温５０℃、電流密度５０Ａ／ｄｍ２でめっきしたときに、表の「めっき種」の列に記載した組成となるように、硫酸Ｚｎ七水和物と硫酸Ｎｉ六水和物との混合比率を調整した。上述の混合比率で調整した硫酸Ｚｎ七水和物と硫酸Ｎｉ六水和物（合計で１．２Ｍ）と、無水硫酸ナトリウム５０ｇ／Ｌと、を含むｐＨ２．０のめっき浴を用い、付着量が表に示した値となるように、めっき時間を調整して形成した。【０１００】
＜Ｚｎ−Ｆｅめっき皮膜（Ｎｏ．３０〜４３、６４、６８）＞
浴温５０℃、電流密度５０Ａ／ｄｍ２でめっきしたときに、表の「めっき種」の列に記載した組成となるように、硫酸Ｚｎ七水和物と硫酸Ｆｅ（ＩＩ）七水和物との混合比率を調整した。上述の混合比率で調整した硫酸Ｚｎ七水和物と硫酸Ｆｅ（ＩＩ）七水和物（合計で１．２Ｍ）と、無水硫酸ナトリウム５０ｇ／Ｌと、を含むｐＨ２．０のめっき浴を用い、付着量が表に示した値となるように、めっき時間を調整して形成した。【０１０１】
＜Ｚｎ−Ｃｏめっき皮膜（Ｎｏ．４４〜５７、６５、６９）＞
浴温５０℃、電流密度５０Ａ／ｄｍ２でめっきしたときに、表の「めっき種」の列に記載した組成となるように、硫酸Ｚｎ七水和物と硫酸Ｃｏ七水和物との混合比率を調整した。上述の混合比率で調整した硫酸Ｚｎ七水和物と硫酸Ｃｏ七水和物（合計で１．２Ｍ）と、無水硫酸ナトリウム５０ｇ／Ｌと、を含むｐＨ２．０のめっき浴を用い、付着量が表に示した値となるように、めっき時間を調整して形成した。【０１０２】
＜Ｚｎ−Ｎｉ−Ｆｅめっき皮膜（Ｎｏ．５８〜５９）＞
浴温５０℃、電流密度５０Ａ／ｄｍ２でめっきしたときに、表の「めっき種」の列に記載した組成となるように、硫酸Ｚｎ七水和物と硫酸Ｎｉ六水和物と硫酸Ｆｅ（ＩＩ）七水和物との混合比率を調整した。上述の混合比率で調整した硫酸Ｚｎ七水和物と硫酸Ｎｉ六水和物と硫酸Ｆｅ（ＩＩ）七水和物（合計で１．２Ｍ）と、無水硫酸ナトリウム５０ｇ／Ｌと、を含むｐＨ２．０のめっき浴を用い、付着量が表に示した値となるように、めっき時間を調整して形成した。【０１０３】
＜Ｚｎ−Ｃｏ−Ｍｏめっき皮膜（Ｎｏ．６０〜６１）＞
浴温５０℃、電流密度５０Ａ／ｄｍ２でめっきしたときに、表の「めっき種」の列に記載した組成となるように、硫酸Ｚｎ七水和物と硫酸Ｃｏ七水和物とモリブデン酸ナトリウム二水和物との混合比率を調整した。上述の混合比率で調整した硫酸Ｚｎ七水和物と硫酸Ｃｏ七水和物とモリブデン酸ナトリウム二水和物（合計で１．２Ｍ）と、ギ酸ナトリウム２５ｇ／Ｌと、ほう酸５０ｇ／Ｌと、を含むｐＨ４．０のめっき浴を用い、付着量が表に示した値となるように、めっき時間を調整して形成した。【０１０４】
上記の全てのめっき処理に際して、相対流速が１ｍ／ｓｅｃとなるように、めっき液を流動させた。【０１０５】
＜めっき皮膜の組成の測定＞
得られためっき皮膜の組成は、めっきした鋼板をインヒビター（朝日化学製  ＮＯ．７００ＡＳ）入りの１０質量％塩酸に浸漬して溶解剥離し、溶解した溶液をＩＣＰで分析することで確認した。【０１０６】
上記の試薬は、全て一般試薬を用いた。【０１０７】
＜ヘアラインの形成＞
得られためっき鋼板に対して、鋼板のＬ方向（圧延方向）に沿って、ヘアラインを付与した。ヘアラインは研磨紙を鋼板に押し当てることで形成した。研磨紙の粒度、圧下力及び研磨回数を調整して、表に記載の研磨・研削率となるようにヘアラインを形成した。
なお、研磨・研削率は、鋼板幅方向に隣接する１００ｍｍ幅の２か所の一方にヘアラインを付与し、もう一方にはヘアラインを付与せずにそれぞれのめっき付着量を求め、ヘアライン付与前のめっき付着量ともう一方のヘアライン付与後の付着量の差から算出した。また、この時のめっき比重の値は７．１を用いた。
ヘアライン付与後のめっき粗度及びめっき付着量は、表に示すとおりである。【０１０８】
＜表面粗さＲａの測定＞
めっき層を除去した後の鋼板の表面粗さＲａは、３次元表面粗さ測定機（東京精密製  サーフコム１５００ＤＸ３）で測定し、めっき鋼板の３次元表面粗さＳａは、高さ方向の表示分解能が１ｎｍ以上であり、かつ、幅方向の表示分解能が１ｎｍ以上であるキーエンス社製レーザー顕微鏡／ＶＫ−９７１０を用いて上記の方法に則して測定した。【０１０９】
＜ヘアライン付与前のめっき層の付着量の測定＞
ヘアライン付与前のめっき付着量は、めっき層を形成した後の鋼板を、インヒビター（朝日化学製  ＮＯ．７００ＡＳ）入りの１０質量％塩酸に浸漬して、溶解剥離する前後の重量差から算出した。【０１１０】
＜微視的粗部ＳａＡ及び微視的平滑部ＳａＢの測定＞
各表における微視的粗部ＳａＡは、次のようにして求めた。まず、３次元表面粗さＳａの測定に用いたレーザー顕微鏡を用い、ヘアライン方向に１０００μｍの長さの粗さプロファイルを測定した。そのプロファイルにおける凸部頂点の中で最も高い位置にある１０点の凸部頂点について、凸部頂点を中心に１μｍ×１μｍの領域のＳａ（１μｍ）を測定した。それらのうちの最小値（すなわち、Ｓａ（１μｍ）ｈの値）を表中にＳａＡとして記載した。
各表における微視的平滑部ＳａＢは、次のようにして求めた。まず、Ｓａの測定に用いたレーザー顕微鏡を用い、ヘアライン方向に１０００μｍの長さの高さプロファイルを測定した。そのプロファイルにおける凹部頂点の中で最も低い位置にある１０点の凹部頂点について、凹部頂点を中心に１μｍ×１μｍの領域のＳａ（１μｍ）を測定した。それらのうちの最大値（すなわち、Ｓａ（１μｍ）ｓの値）を表中にＳａＢとして記載した。【０１１１】
＜Ｒ５０の測定＞
５０μｍ×５０μｍの領域の３次元平均表面粗さＳａ（５０μｍ）を、ヘアライン方向に２１箇所、ヘアライン直交方向に２１箇所それぞれ連続して測定した。隣接領域での３次元平均表面粗さＳａ（５０μｍ）の比率Ｒ５０を、合計２０の隣接領域で算出した。合計２０の隣接領域のうち、Ｒ５０が０．６６７未満又は１．５００以上である隣接領域Ａが占める個数割合を、各表に記載した。【０１１２】
＜ヘアライン付与後のめっき層の付着量の測定＞
ヘアライン付与後のめっき層の付着量の測定は、ヘアライン付与前のめっき層の付着量の測定と同様にして行った。
ここで、ヘアライン付与前後でのめっき層の付着量の差分は、ヘアラインを付与する過程での、めっき層の減少分に相当する。【０１１３】
＜地鉄露出率の測定＞
上述の製法で得られためっき鋼板を切り出し、１ｍｍ四方の視野５か所をＥＰＭＡ（日本電子製  ＪＸＡ８２３０）で画像を解析した。画像解析により、Ｚｎが検出されず、Ｆｅが検出される領域は地鉄が露出していると見なし、当該領域の面積率を地鉄露出率とした。ＥＰＭＡ分析は、加速電圧１５ｋＶ、照射電流３０ｎＡの条件で実施した。Ｚｎの検出強度が標準試料（純Ｚｎ）を測定した場合の１／１６以下となる領域をＺｎが検出されないと判断し、Ｆｅの検出強度が標準試料（純Ｆｅ）を測定した場合の１４／１６を超える領域をＦｅが検出されたと判断した。【０１１４】
得られたこれらの結果を、表に示した。【０１１５】
＜有機樹脂被覆層の形成＞
ヘアラインを付与した上記のめっき鋼板に対し、透明な有機樹脂被覆層を形成した。有機樹脂形成用処理液としては、ウレタン系樹脂（株式会社ＡＤＥＫＡ製、ＨＵＸ−２３２）を水に分散させた、種々の濃度と粘度の処理液を用いた。処理液をロールですくい上げ、焼付け乾燥後に表に示す厚みとなるようにめっき鋼板に転写した。処理液を転写しためっき鋼板を２５０℃に保持した炉に入れ、鋼板の到達温度が２１０℃に到達するまで１分〜５分間保持した後、取り出して冷却した。また、Ｎｏ．６２〜６９については、有機樹脂被膜層に対し、着色剤としてカーボンブラック（三菱ケミカル製：＃８５０）とシアニンブルー（大日精化工業製：ＡＦブルーＥ−２Ｂを添加した。【０１１６】
＜有機樹脂形成用処理液の調整＞
有機樹脂形成用処理液に粘度調整剤としてＢＹＫ−４２５（ビッグケミー製）を添加し、せん断速度０．１［１／ｓｅｃ］では１０［Ｐａ・ｓ］以上の粘度を有し、せん断速度１０００［１／ｓｅｃ］では０．０１［Ｐａ・ｓ］以下のせん断粘度を有するように調整した。なお、条件６、９、２５、３９、５３に対応する処理液にのみ粘度調整剤を加えず、せん断速度０．１［１／ｓｅｃ］における粘度が１０［Ｐａ・ｓ］を下回るように調整した。【０１１７】
＜有機樹脂被覆層の表面粗さＲａ（ＣＣ）の測定＞
有機樹脂被覆層の表面粗さＲａ（ＣＣ）は、めっき層を除去した後の鋼板の表面粗さＲａの測定と同様に、３次元表面粗さ測定機（東京精密製  サーフコム１５００ＤＸ３）で測定した。【０１１８】
＜光沢度の測定＞
有機樹脂被覆層形成後のめっき鋼板の６０°光沢度Ｇ６０は、光沢度計（スガ試験機製：グロスメーターＵＧＶ−６Ｐ）によりＬ方向（鋼板の圧延方向）及びＣ方向（圧延方向に垂直な方向）のそれぞれで測定した。得られたＧ６０の値を表に示した。
ヘアライン方向（用いた試料ではヘアラインがＬ方向に沿って形成されているので、Ｌ方向と同じ方向を表す）に測定した光沢度Ｇ６０（Ｇｌ）が７０以上１５０以下の場合を適度な光沢度が得られていると判断した。【０１１９】
＜透光性の評価＞
有機樹脂被覆層形成後の亜鉛系電気めっき鋼板の透光性は、以下の方法により評価した。
有機樹脂被覆層形成後の亜鉛系電気めっき鋼板に対して、４５°の角度から蛍光灯の光を当て、鋼板に対して鉛直方向から１０°の角度で１５ｃｍの距離から観察し、下記の評価基準で透光性を評価した。Ａ又はＢと評価されたものを合格とした。得られた結果を、表に示した。【０１２０】
（評価基準）
Ａ：長さ２０ｍｍ以上のヘアラインを明瞭に視認できる
Ｂ：輪郭が不明瞭な長さ２０ｍｍ以上のヘアラインを視認できる
Ｃ：２０ｍｍ以上のヘアラインを視認できない
Ｄ：ヘアラインをまったく視認できない【０１２１】
＜被膜密着性の評価＞
有機樹脂被覆層形成後の亜鉛系電気めっき鋼板の被膜密着性は、以下の方法により評価した。
有機樹脂被覆層形成後の亜鉛系電気めっき鋼板から、幅５０ｍｍ×長さ５０ｍｍの試験片を作製した。得られた試験片に対して１８０°の折り曲げ加工を施した後、折り曲げ部の外側に対してテープ剥離試験を実施した。テープ剥離部の外観を拡大率１０倍のルーペで観察し、下記の評価基準で評価した。折り曲げ加工は、２０℃の雰囲気中において、０．５ｍｍのスペーサーを間に挟んで実施した。Ａ又はＢと評価されたものを合格とした。得られた結果を、表に示した。
なお、Ｎｏ．ＳＵＳでは、有機樹脂被覆層を形成していないため、被膜密着性を評価しなかった。そのため、Ｎｏ．ＳＵＳの被膜密着性の評価結果を「−」で示している。【０１２２】
（評価基準）
Ａ：テープの粘着面に有機樹脂被覆層及び／又は亜鉛系電気めっき層の剥離が認められない
Ｂ：テープの粘着面の極一部に有機樹脂被覆層及び／又は亜鉛系電気めっき層の剥離が認められる（剥離面積≦２％）
Ｃ：テープの粘着面の一部に有機樹脂被覆層及び／又は亜鉛系電気めっき層の剥離が認められる（２％＜剥離面積≦２０％）
Ｄ：テープの粘着面に有機樹脂被覆層及び／又は亜鉛系電気めっき層の剥離が認められる（剥離面積＞２０％）【０１２３】
＜耐食性の評価＞
有機樹脂被覆層形成後の亜鉛系電気めっき鋼板の耐食性（より詳細には、長期耐食性）を評価する際は、まず、得られた試料を７５ｍｍ×１００ｍｍの大きさに切断し、端面及び裏面をテープシールで保護した。端面及び裏面をテープシールで保護した試料を、３５℃−５％ＮａＣｌの塩水噴霧試験（ＪＩＳ  Ｚ  ２３７１：２０１５）に供した。２４０時間後の錆発生率が５％以下の試料をＯＫとし、５％を越えた試料をＮＧとした。得られた結果を、表に示した。【０１２４】
＜メタリック感の評価＞
有機樹脂被覆層形成後の亜鉛系電気めっき鋼板のメタリック感は、以下の方法により評価した。
ヘアライン方向に測定した光沢度Ｇ６０（Ｇｌ）及びヘアライン直交方向に測定したＧ６０（Ｇｃ）の値、及び、分光測色計（コニカミノルタ製：ＣＭ−２６００ｄ）を用いてＣＩＥ標準光源Ｄ６５条件でのＬ＊ａ＊ｂ＊表色系による色調をＳＣＥ（Ｓｐｅｃｕｌａ  Ｃｏｍｐｏｎｅｎｔ  Ｅｘｃｌｕｄｅｄ：正反射光除去）方式で測定したａ＊及びｂ＊の値を用い、下記の評価基準でメタリック感を評価した。Ａ又はＢと評価されたものを合格とした。得られた結果を、表に示した。【０１２５】
（評価基準）
Ａ：０．３≦Ｇｃ／Ｇｌ≦０．７５  かつ  （ａ＊２＋ｂ＊２）０．５≦５
Ｂ：０．３≦Ｇｃ／Ｇｌ≦０．８５  かつ  ５＜（ａ＊２＋ｂ＊２）０．５≦１０、又は、０．７５＜Ｇｃ／Ｇｌ≦０．８５  かつ  （ａ＊２＋ｂ＊２）０．５≦１０
Ｃ：０．３＞Ｇｃ／Ｇｌ、又は、Ｇｃ／Ｇｌ＞０．８５、又は、１０＜（ａ＊２＋ｂ＊２）０．５【０１２６】
【表１】
2019194229.tif 000003
【０１２７】
【表２】
2019194229.tif 000004
【０１２８】
【表３】
2019194229.tif 000005
【０１２９】
【表４】
2019194229.tif 000006
【０１３０】
【表５】
2019194229.tif 000007
【０１３１】
【表６】
2019194229.tif 000008
【０１３２】
表１〜表６から明らかなように、本発明の実施例に該当する亜鉛系電気めっき鋼板は、優れた透光性を有し、適度な光沢度を有しつつ、優れたメタリック感及び被膜密着性を有していることがわかる。一方、本発明の比較例に該当する亜鉛系電気めっき鋼板は、透光性、光沢度、メタリック感、被膜密着性の少なくとも何れかの項目について、優れた結果を得ることができなかった。【０１３３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３４】
１    亜鉛系電気めっき鋼板
１１    鋼板
１３    亜鉛系電気めっき層
１５    有機樹脂被覆層
１０１ａ，１０１ｂ    粗部
１０３    平滑部
【図１Ａ】
2019194229.tif 000009
【図１Ｂ】
2019194229.tif 000010
【図２Ａ】
2019194229.tif 000011
【図２Ｂ】
2019194229.tif 000012
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
鋼板と；
前記鋼板の少なくとも一方の表面に位置し、表面に所定の方向に延伸するヘアラインを有する亜鉛系電気めっき層と；
を備え、
前記亜鉛系電気めっき層において、前記ヘアラインが延伸しているヘアライン方向、及び、前記ヘアライン方向に対して直交するヘアライン直交方向のそれぞれに沿って、５０μｍ×５０μｍの領域の３次元平均表面粗さＳａ（５０μｍ）を連続して測定して、隣り合う２つの前記領域により形成される隣接領域で前記Ｓａ（５０μｍ）の比率であるＲ５０を算出し、前記Ｒ５０が０．６６７未満又は１．５００以上の前記隣接領域を隣接領域Ａとしたときに、前記ヘアライン方向及び前記ヘアライン直交方向のいずれにおいても、前記隣接領域Ａの個数割合が３０％以上である
ことを特徴とする、亜鉛系電気めっき鋼板。
【請求項２】
前記亜鉛系電気めっき層の上層として、透光性を有し、かつ、厚みが１０μｍ以下である有機樹脂被覆層を更に備える
ことを特徴とする、請求項１に記載の亜鉛系電気めっき鋼板。
【請求項３】
前記有機樹脂被覆層が、着色剤を含有し、
前記有機樹脂被覆層のＬ＊ａ＊ｂ＊表色系による色調を、ＣＩＥ標準光源Ｄ６５を用いた色差計を用いて正反射光除去方式で測定したときに、彩度を示す（ａ＊２＋ｂ＊２）０．５の値が１０以下である
ことを特徴とする、請求項２に記載の亜鉛系電気めっき鋼板。
【請求項４】
前記有機樹脂被覆層が存在する状態において、前記ヘアライン直交方向に沿って測定した表面粗さＲａ（ＣＣ）と、前記有機樹脂被覆層を剥離した後における、前記ヘアライン直交方向に沿って測定した前記亜鉛系電気めっき層の表面粗さＲａ（ＭＣ）と、が、以下の式（１）で表される関係を満足する
ことを特徴とする、請求項２又は３に記載の亜鉛系電気めっき鋼板。
Ｒａ（ＣＣ）＜Ｒａ（ＭＣ）＜５×Ｒａ（ＣＣ）  ・・・式（１）
【請求項５】
前記亜鉛系電気めっき層の地鉄露出率が、５％未満である
ことを特徴とする、請求項１〜４の何れか１項に記載の亜鉛系電気めっき鋼板。
【請求項６】
前記亜鉛系電気めっき層の付着量が、１０ｇ／ｍ２〜６０ｇ／ｍ２である
ことを特徴とする、請求項１〜５の何れか１項に記載の亜鉛系電気めっき鋼板。
【請求項７】
前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、１．０μｍ以上１．７μｍ以下である
ことを特徴とする、請求項１〜６の何れか１項に記載の亜鉛系電気めっき鋼板。
【請求項８】
前記亜鉛系電気めっき層が、Ｆｅ、Ｎｉ、及び、Ｃｏからなる群より選択される何れか１以上の元素を、合計で５質量％〜２０質量％含有する
ことを特徴とする、請求項１〜７の何れか１項に記載の亜鉛系電気めっき鋼板。
【請求項９】
前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、前記亜鉛系電気めっき層の厚みの６０％以下である
ことを特徴とする、請求項１〜８の何れか１項に記載の亜鉛系電気めっき鋼板。
【手続補正２】
【補正対象書類名】明細書
【補正対象項目名】００１６
【補正方法】変更
【補正の内容】
【００１６】
（１）本発明の一態様に係る亜鉛系電気めっき鋼板では、鋼板と、前記鋼板の少なくとも一方の表面に位置し、表面に所定の方向に延伸するヘアラインを有する亜鉛系電気めっき層と、を備える。
前記亜鉛系電気めっき層において、前記ヘアラインが延伸しているヘアライン方向、及び、前記ヘアライン方向に対して直交するヘアライン直交方向のそれぞれに沿って、５０μｍ×５０μｍの領域の３次元平均表面粗さＳａ（５０μｍ）を連続して測定して、隣り合う２つの前記領域により形成される隣接領域で前記Ｓａ（５０μｍ）の比率であるＲ５０を算出し、前記Ｒ５０が０．６６７未満又は１．５００以上の前記隣接領域を隣接領域Ａとしたときに、前記ヘアライン方向及び前記ヘアライン直交方向のいずれにおいても、前記隣接領域Ａの個数割合が３０％以上である。
（２）（１）に記載の亜鉛系電気めっき鋼板は、前記亜鉛系電気めっき層の上層として、透光性を有し、かつ、厚みが１０μｍ以下である有機樹脂被覆層を更に備えてもよい。
（３）（２）に記載の亜鉛系電気めっき鋼板では、前記有機樹脂被覆層が、着色剤を含有し、前記有機樹脂被覆層のＬ＊ａ＊ｂ＊表色系による色調を、ＣＩＥ標準光源Ｄ６５を用いた色差計を用いて正反射光除去方式で測定したときに、彩度を示す（ａ＊２＋ｂ＊２）０．５の値が１０以下であってもよい。
（４）（２）又は（３）に記載の亜鉛系電気めっき鋼板では、前記有機樹脂被覆層が存在する状態において、前記ヘアライン直交方向に沿って測定した表面粗さＲａ（ＣＣ）と、前記有機樹脂被覆層を剥離した後における、前記ヘアライン直交方向に沿って測定した前記亜鉛系電気めっき層の表面粗さＲａ（ＭＣ）と、が、以下の式（１）で表される関係を満足してもよい。
Ｒａ（ＣＣ）＜Ｒａ（ＭＣ）＜５×Ｒａ（ＣＣ）  ・・・式（１）
（５）（１）〜（４）の何れか一態様に記載の亜鉛系電気めっき鋼板では、前記亜鉛系電気めっき層の地鉄露出率が、５％未満であってもよい。
（６）（１）〜（５）の何れか一態様に記載の亜鉛系電気めっき鋼板では、前記亜鉛系電気めっき層の付着量が、１０ｇ／ｍ２〜６０ｇ／ｍ２であってもよい。
（７）（１）〜（６）の何れか一態様に記載の亜鉛系電気めっき鋼板では、前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、１．０μｍ以上１．７μｍ以下であってもよい。
（８）（１）〜（７）の何れか一態様に記載の亜鉛系電気めっき鋼板では、前記亜鉛系電気めっき層が、Ｆｅ、Ｎｉ、及び、Ｃｏからなる群より選択される何れか１以上の元素を、合計で５質量％〜２０質量％含有してもよい。
（９）（１）〜（８）の何れか一態様に記載の亜鉛系電気めっき鋼板では、前記亜鉛系電気めっき層、又は、前記亜鉛系電気めっき層の上層として設けられた有機樹脂被覆層及び前記亜鉛系電気めっき層の双方を除去した後の前記鋼板の表面粗さＲａが、前記亜鉛系電気めっき層の厚みの６０％以下であってもよい。
【手続補正３】
【補正対象書類名】明細書
【補正対象項目名】００５１
【補正方法】削除
【補正の内容】
【手続補正４】
【補正対象書類名】明細書
【補正対象項目名】００５２
【補正方法】削除
【補正の内容】
【手続補正５】
【補正対象書類名】明細書
【補正対象項目名】００５３
【補正方法】削除
【補正の内容】
【手続補正６】
【補正対象書類名】明細書
【補正対象項目名】００５４
【補正方法】削除
【補正の内容】
【手続補正７】
【補正対象書類名】明細書
【補正対象項目名】００５５
【補正方法】削除
【補正の内容】
【手続補正８】
【補正対象書類名】明細書
【補正対象項目名】００５６
【補正方法】削除
【補正の内容】
【手続補正９】
【補正対象書類名】明細書
【補正対象項目名】００５７
【補正方法】削除
【補正の内容】
【手続補正１０】
【補正対象書類名】明細書
【補正対象項目名】００５８
【補正方法】削除
【補正の内容】
【手続補正１１】
【補正対象書類名】明細書
【補正対象項目名】００５９
【補正方法】削除
【補正の内容】
【手続補正１２】
【補正対象書類名】明細書
【補正対象項目名】００６２
【補正方法】変更
【補正の内容】
【００６２】
高さ方向の表示分解能が１０ｎｍ以上であり、かつ、幅方向の表示分解能が１０ｎｍ以上であるレーザー顕微鏡を用いて、５０μｍ×５０μｍの領域の３次元平均表面粗さＳａ（５０μｍ）を測定したとき、３次元平均表面粗さＳａ（５０μｍ）が高い領域、又は、３次元平均表面粗さＳａ（５０μｍ）が低い領域が連続していると、平滑部１０３又は粗部１０１ａ，１０１ｂが連続していると判断できる。
【手続補正１３】
【補正対象書類名】明細書
【補正対象項目名】００６７
【補正方法】変更
【補正の内容】
【００６７】
［粗部１０１ａ，１０１ｂにおける表面粗さについて］
前述のように、本実施形態に係る亜鉛系電気めっき層１３では、隣接領域Ａの個数割合を３０％以上とすることにより、亜鉛系電気めっき層１３の上層に有機樹脂被覆層１５が設けられた際の被膜密着性を担保している。
【手続補正１４】
【補正対象書類名】明細書
【補正対象項目名】００６８
【補正方法】削除
【補正の内容】
【手続補正１５】
【補正対象書類名】明細書
【補正対象項目名】００６９
【補正方法】削除
【補正の内容】
【手続補正１６】
【補正対象書類名】明細書
【補正対象項目名】００７１
【補正方法】削除
【補正の内容】
【手続補正１７】
【補正対象書類名】明細書
【補正対象項目名】００７２
【補正方法】削除
【補正の内容】
【手続補正１８】
【補正対象書類名】明細書
【補正対象項目名】０１１０
【補正方法】削除
【補正の内容】
【手続補正１９】
【補正対象書類名】明細書
【補正対象項目名】０１２６
【補正方法】変更
【補正の内容】
【０１２６】
【表１】
2019194229.tif 000013
【手続補正２０】
【補正対象書類名】明細書
【補正対象項目名】０１２７
【補正方法】変更
【補正の内容】
【０１２７】
【表２】
2019194229.tif 000014
【手続補正２１】
【補正対象書類名】明細書
【補正対象項目名】０１２８
【補正方法】変更
【補正の内容】
【０１２８】
【表３】
2019194229.tif 000015
【国際調査報告】
2019194229.tif 000016
2019194229.tif 000017